(57)【要約】  本発明は、現場でゴム引きされた３＋Ｍ＋Ｎ構造の３つの層（Ｃ１＋Ｃ２＋Ｃ３）を有するスチールコードであって、３つの層は、ピッチｐ1で螺旋状に組み立てられた直径ｄ1の２本のワイヤから成る第１の層又は中央層（Ｃ１）を含み、直径ｄ2のＭ本のワイヤが第２の層（Ｃ２）の状態でピッチｐ2で螺旋状に中央層（Ｃ１）に巻き付けられ、直径ｄ3のＮ本のワイヤが第３の層（Ｃ３）の状態でピッチｐ3で螺旋状に第２の層に巻き付けられ、コードは、以下の特徴（ｄ1、ｄ2、ｄ3、ｐ1、ｐ2及びｐ3は、ｍｍで表されている）を有し、即ち、‐０．０８≦ｄ1≦０．５０、‐０．０８≦ｄ2≦０．５０、０．０８≦ｄ3≦０．５０、‐３＜ｐ1＜５０、‐６＜ｐ2＜５０、‐９＜ｐ3＜５０、コードの３ｃｍ長さ分にわたり、「充填ゴム」と呼ばれるゴムコンパウンドは、一方において第１の層（Ｃ１）の２本のワイヤ並びに他方において第２の層（Ｃ２）のＭ本のワイヤ及び第３の層（Ｃ３）のＮ本のワイヤより画定された毛管の各々の中に存在し、コード中の充填ゴムの量は、コード１ｇ当たり１０〜５０ｍｇであることを特徴とするスチールコードに関する。本発明は又、このようなコードの製造方法及びストランドのうちの少なくとも１本が本発明に従って現場ゴム引きされた３層スチールコード（Ｃ‐１）であるスチールコードに関する。
2012531539.tif 000002
【特許請求の範囲】
【請求項１】
現場でゴム引きされた３＋Ｍ＋Ｎ構造の３つの層（Ｃ１＋Ｃ２＋Ｃ３）を有する金属コードであって、前記３つの層は、ピッチｐ1で螺旋状に組み立てられた直径ｄ1の２本のワイヤから成る第１の層又は中央層（Ｃ１）を含み、直径ｄ2のＭ本のワイヤが第２の層（Ｃ２）の状態でピッチｐ2で螺旋状に前記中央層（Ｃ１）に巻き付けられ、直径ｄ3のＮ本のワイヤが第３の層（Ｃ３）の状態でピッチｐ3で螺旋状に前記第２の層に巻き付けられ、前記コードは、以下の特徴（ｄ1、ｄ2、ｄ3、ｐ1、ｐ2及びｐ3は、ｍｍで表されている）を有し、即ち、
‐０．０８≦ｄ1≦０．５０
‐０．０８≦ｄ2≦０．５０
‐０．０８≦ｄ3≦０．５０
‐３＜ｐ1＜５０
‐６＜ｐ2＜５０
‐９＜ｐ3＜５０
‐ＰKに等しい前記外側ストランドの任意の３ｃｍ長さ分にわたり、「充填ゴム」と呼ばれるゴムコンパウンドは、一方において前記第１の層（Ｃ１）の前記２本のワイヤ並びに他方において前記第２の層（Ｃ２）の前記Ｍ本のワイヤ及び前記第３の層（Ｃ３）の前記Ｎ本のワイヤより画定された毛管の各々の中に存在し、
‐前記コード中の前記充填ゴムの量は、コード１ｇ当たり１０〜５０ｍｇである、
ことを特徴とする金属コード。
【請求項２】
前記充填ゴムのゴムは、ジエンエラストマーである、
請求項１記載の金属コード。
【請求項３】
前記充填ゴムの前記ジエンエラストマーは、ポリブタジエン、天然ゴム、合成ポリイソプレン、ブタジエンコポリマー、イソプレンコポリマー及びこれらエラストマーの配合物から成る群から選択される、
請求項２記載の金属コード。
【請求項４】
前記ジエンエラストマーは、イソプレンコポリマー、好ましくは天然ゴムである、
請求項３記載の金属コード。
【請求項５】
以下の特徴、即ち、
‐３＜ｐ1＜３０
‐６＜ｐ2＜３０
‐９＜ｐ3＜３０
が満たされる、
請求項１〜４のいずれか１項に記載の金属コード。
【請求項６】
ｐ1≦ｐ2≦ｐ3である、
請求項１〜５のいずれか１項に記載の金属コード。
【請求項７】
以下の特徴、即ち、
‐０．１０≦ｄ1≦０．４０
‐０．１０≦ｄ2≦０．４０
‐０．１０≦ｄ3≦０．４０
が満たされる、
請求項１〜６のいずれか１項に記載の金属コード。
【請求項８】
前記第１の層（Ｃ１）の前記２本のワイヤ、前記第２の層（Ｃ２）の前記Ｍ本のワイヤ及び前記第３の層（Ｃ３）の前記Ｎ本のワイヤは、同一のツイスティング方向に巻回されている、
請求項１〜７のいずれか１項に記載の金属コード。
【請求項９】
ｄ1＝ｄ2＝ｄ3である、
請求項１〜８のいずれか１項に記載の金属コード。
【請求項１０】
ｐ2＝ｐ3である、
請求項１〜９のいずれか１項に記載の金属コード。
【請求項１１】
前記第２の層（Ｃ２）は、６〜１０本のワイヤから成り、前記第３の層（Ｃ３）は、１２〜１６本のワイヤから成る、
請求項１〜１０のいずれか１項に記載の金属コード。
【請求項１２】
前記第２の層（Ｃ２）は、７又は８本のワイヤから成り、前記第３の層（Ｃ３）は、１３又は１４本のワイヤから成る、
請求項１１記載の金属コード。
【請求項１３】
前記第３の層（Ｃ３）は、飽和層である、
請求項１〜１２のいずれか１項に記載の金属コード。
【請求項１４】
前記充填ゴムコンパウンドの量は、ストランド１ｇ当たり１５〜４０ｍｇである、
請求項１〜１３のいずれか１項に記載のマルチストランド金属コード。
【請求項１５】
通気度試験（段落Ｉ‐２）において、前記コードは、２ｃｍ3／分未満の平均空気流量を有する、
請求項１〜１４のいずれか１項に記載の金属コード。
【請求項１６】
通気度試験（段落Ｉ‐２）において、前記コードは、０．２ｃｍ3／分未満又はこれにせいぜい等しい平均空気流量を有する、
請求項１５記載の金属コード。
【請求項１７】
請求項１〜１６のいずれか１項に記載のコードを製造する方法であって、少なくとも次のステップ、即ち、
‐前記中央層の前記２本のワイヤをツイスティングして「第１の組み立て箇所」と呼ばれている第１の箇所のところに前記第１の層又は中央層（Ｃ１）を形成する第１の組み立てステップを有し、
‐前記Ｍ本のワイヤを前記中央層（Ｃ１）の周りにツイスティングして「第２の組み立て箇所」と呼ばれる第２の箇所に、２＋Ｍ構造の「コアストランド」と呼ばれる中間コード（Ｃ１＋Ｃ２）を形成する第２の組み立てステップを有し、
‐前記第１の組み立て箇所の下流側において、中央層（Ｃ１）及び／又は前記コアストランド（Ｃ１＋Ｃ２）を未硬化状態の充填ゴムで外装する外装ステップを有し、前記外装は、前記第２の組み立て箇所の上流側か下流側かのいずれか又は上流側と下流側の両方で実施され、
‐次に、前記Ｎ本のワイヤを前記外装されたコアストランドの周りにツイスティング又はケーブリングすることによる第３の組み立てステップを有し、
‐次に最終の撚りバランス取りステップを有する、
ことを特徴とする方法。
【請求項１８】
ストランドのうちの少なくとも１本が請求項１〜１６のいずれか１項に記載のコードであるマルチストランドロープ。
【請求項１９】
半完成品又はゴムで作られた物品を補強する請求項１〜１６及び請求項１８のいずれか１項に記載のコードの使用。
【請求項２０】
前記ゴム製物品は、タイヤである、請求項１９記載の使用。
【請求項２１】
請求項１〜１６及び請求項１８のいずれか１項に記載のコードを有するタイヤ。
【請求項２２】
前記タイヤは、産業車両のタイヤである、請求項２１記載のタイヤ。
【請求項２３】
前記コードは、前記タイヤのカーカス補強材又はクラウン補強材中に存在する、請求項２１又は２２記載のタイヤ。
【発明の詳細な説明】
【技術分野】
【０００１】
本発明は、特に、産業車両用のゴムで作られた物品、例えばタイヤを補強するために使用できる３層金属コードに関する。
【０００２】
本発明は又、「現場ゴム引き」型の３層金属コード、即ち、内側が製造中、未架橋（未硬化）状態のゴム又はゴムコンパウンドでゴム引きされたコードに関する。
【０００３】
本発明は、より詳細には、特定の２＋Ｍ＋Ｎ構造の３層金属コード及び産業車両用のタイヤの「カーカス」とも呼ばれているカーカス補強材中へのこれらコードの使用に関する。
【０００４】
公知のように、ラジアルタイヤは、トレッド、２つの非伸長性ビード、ビードをトレッドに連結する２つのサイドウォール及びカーカス補強材とトレッドとの間に周方向に位置決めされたベルトを有している。このカーカス補強材は、公知の仕方で、ゴムから成る少なくとも１枚のプライ（又は「層」）で構成され、このゴムプライは、産業車両用のタイヤの場合、一般に金属製の補強要素（「補強材」）で補強されている。
【０００５】
上述のカーカス補強材を補強するため、一般に、中央層及びこの中央層の周りに位置決めされたワイヤから成る１つ又は２つ以上の同心層で構成されたスチールコードと呼ばれているものが用いられている。最も用いられる場合の多い層状コードは、本質的に、Ｌ＋Ｍ＋Ｎ構造のコードであり、このようなコードは、Ｍ本のワイヤの中央層をＮ本のワイヤの外側層で包囲したものである。
【０００６】
今日、産業車両のタイヤ用のカーカス補強材中に使用でき、目的が最も高い機械的強度を達成することにより、従って多数本のワイヤが必要である３層コードは、２本のワイヤの中央層をＭ本のワイヤの中間層で包囲し、中間層それ自体をＮ本のワイヤの外側層で包囲して形成された３＋Ｍ＋Ｎ構造のコードであり、組立体全体を外側層に螺旋状に巻き付けられた外部包装ワイヤで包装される場合がある。
【０００７】
周知のように、これら層状コードは、タイヤが走行しているときに高い応力、特に、繰り返し曲げ又は曲率の変化を受け、それにより、特に隣り合う層相互間の接触によりワイヤのところに摩擦が生じ、従って摩耗及び疲労が生じ、従って、これら層状コードは、「フレッチング疲労」と呼ばれている現象に対して高い耐性を備えなければならない。
【０００８】
また、多層コードには、ゴムがコードを構成するワイヤ相互間の空間の全てに完全に入り込む（侵入する）ためにできるだけ遠くまでゴムを含浸させることが特に重要である。確かに、この侵入が不十分であると、コードに沿って且つコード内に空のチャネル又は毛管（又は毛管状隙間）が形成され、例えばこれらトレッドに生じた切れ目の結果としてタイヤの中に入り込みやすい腐食物質、例えば水又は空気中の酸素がこれら空のチャネルに沿ってタイヤのカーカス中に移動する。この水分の存在は、乾燥状態の雰囲気で用いられる場合と比較して、腐食を生じさせると共に上述の劣化プロセス（「腐食疲労」現象）を促進させるうえで重要な役割を果たす。
【０００９】
これら疲労現象の全ては、一般に、「フレッチング腐食疲労」という包括的な用語でグループ化でき、このような現象は、コードの機械的性質に累進的な劣化をもたらすと共に過酷な走行条件下においてコードの寿命に悪影響を及ぼす場合がある。
【００１０】
上述の欠点を軽減するため、国際公開第２００５／０７１１５７号パンフレットは、Ｌ＋Ｍ＋Ｎ構造（Ｌは、１〜４、Ｍは、３〜１２、Ｎは、８〜２０）、特に１＋６＋１２構造の３層状コードを提案しており、このような３層状コードの本質的な特徴のうちの１つは、ジエンゴムコンパウンドから成るシースが少なくとも、Ｍ本のワイヤで構成された中間層を覆い、コードそれ自体のコアがゴムで被覆されているか被覆されていないかのいずれかであることが可能である。この特定の設計により、先行技術のコードと比較して、腐蝕の問題を抑える優れたゴム侵入度が得られるだけでなく、耐フレッチング疲労性も又特に向上している。重量物運搬車両用タイヤの耐用寿命及びこれらのカーカス補強材の耐用寿命は、非常に目に見えて向上している。
【先行技術文献】
【特許文献】
【００１１】
【特許文献１】国際公開第２００５／０７１１５７号パンフレット
【発明の概要】
【発明が解決しようとする課題】
【００１２】
しかしながら、提案されているこれらコードの製造方法及びその結果として得られるコードそれ自体は、欠点がないわけではない。
【００１３】
まず最初に、これら３層コードは、数個のステップで得られ、これら数個のステップは、不連続であるという欠点を有し、このようなステップでは、まず最初に、中間のＬ＋Ｍ（特に１＋Ｍ）コードを作り、次に押出ヘッドを用いてこの中間コード又はコアを外装し、最後に、外側層を形成するために残りのＮ本のワイヤをこのように外装されたコア（Ｌ＋Ｍ）周りにケーブリングするという最終作業を行う必要がある。外側層をコア周りにケーブリングする前にゴムシースの未硬化ゴムの粘着性が非常に高いという問題を回避するために、中間スプール巻き取り及び巻き出し作業中、層間プラスチックフィルムも又使用しなければならない。これら連続して行われる取り扱い作業の全ては、工業上の観点からは問題があり、高い製造速度の達成に反する。
【００１４】
さらに、コード軸線に沿うコードの考えられる限り最も低い通気度を得るためにコード中へのゴムの高い侵入レベルを達成することが望ましい場合、先行技術のこれら方法を用いると、外装作業中、ゴムを比較的多量に使用することが必要であることが判明した。量が多いことにより、製造されたばかりの完成状態のコードの周囲に未硬化ゴムの幾分顕著な望ましくないにじみ出し（オーバースピル）が生じる。
【００１５】
今や、上述したように、未硬化（未架橋）状態のゴムの粘着性が非常に高いので、このような望ましくないオーバースピルは、最終のタイヤの製造作業及び最終の硬化に先だって、未硬化状態の場合と同様、コードの後の取扱中、特にゴムのストリップ中へのコードの組み込みのために次に行われる圧延作業中、相当な不利益を生じさせる。
【００１６】
上述の欠点の全ては、当然のことながら、工業的生産速度を落とし、コードの最終コスト及びこれらコードが補強するタイヤの最終コストにマイナスの影響を及ぼす。
【００１７】
生じるもう１つの欠点（これは、３＋Ｍ＋Ｎ構造のコードに特有である）は、３本のコアワイヤの中心にチャネル又は毛管が存在しているのでこれらコードにコアまで入り込む又は侵入することができず、チャネル又は毛管は、ゴムによる外部からの含浸後でも空のままであり、従って、一種の「吸い上げ（ウィッキング）効果」により、腐食環境、例えば水又は酸素を広がらせるということにある。
【００１８】
３＋Ｍ又は３＋Ｍ＋Ｎ構造構造のコードに関するこの欠点は、周知であり、例えば、国際公開第０１／００９２２号パンフレット、同第０１／４９９２６号パンフレット及び同第２００５／０７１１５７号パンフレットに記載されている。
【００１９】
本出願人は、自分たちの研究の続行中、上述の欠点を軽減することができる特定の製造法を用いることによって得られた３＋Ｍ＋Ｎ構造の改良型３層コードを発明した。
【課題を解決するための手段】
【００２０】
したがって、本発明の第１の要旨は、現場でゴム引きされた３＋Ｍ＋Ｎ構造の３つの層（Ｃ１＋Ｃ２＋Ｃ３）を有する金属コードであって、３つの層は、ピッチｐ1で螺旋状に組み立てられた直径ｄ1の２本のワイヤから成る第１の層又は中央層（Ｃ１）を含み、直径ｄ2のＭ本のワイヤが第２の層（Ｃ２）の状態でピッチｐ2で螺旋状に中央層（Ｃ１）に巻き付けられ、直径ｄ3のＮ本のワイヤが第３の層（Ｃ３）の状態でピッチｐ3で螺旋状に第２の層に巻き付けられ、コードは、以下の特徴（ｄ1、ｄ2、ｄ3、ｐ1、ｐ2及びｐ3は、ｍｍで表されている）を有することを特徴とし、即ち、
‐０．０８≦ｄ1≦０．５０
‐０．０８≦ｄ2≦０．５０
‐０．０８≦ｄ3≦０．５０
‐３＜ｐ1＜５０
‐６＜ｐ2＜５０
‐９＜ｐ3＜５０
‐ＰKに等しい外側ストランドの任意の３ｃｍ長さ分にわたり、「充填ゴム」と呼ばれるゴムコンパウンドは、一方において第１の層（Ｃ１）の２本のワイヤ並びに他方において第２の層（Ｃ２）のＭ本のワイヤ及び第３の層（Ｃ３）のＮ本のワイヤより画定された毛管の各々の中に存在し、
‐コード中の充填ゴムの量は、コード１ｇ当たり１０〜５０ｍｇであることを特徴とする金属コードにある。
【００２１】
本発明のこの３層コードは、先行技術の現場ゴム引き３層構造と比較して、含有する充填ゴムの量が少ないという顕著な利点を有し、それにより、コードがコンパクトになり、このゴムは又、コードの内側の毛管の各々の中で一様に分布して配置され、コードにはその軸線に沿って最適な不浸透性が与えられる。
【００２２】
本発明は又、ゴム製品又は半完成品、例えばプライ、ホース、ベルト、コンベヤベルト及びタイヤを補強するためのこのようなコードの使用に関する。
【００２３】
本発明のコードは、大抵の場合、特に産業車両（即ち、重量物を運搬する車両）、例えばバン、重車両と呼ばれている車両、即ち、地下走行車両、バス、路上輸送車、例えばローリ、トラクタ、トレーラ又は路上外走行車、農業機械又は土木作業機械及び任意型式の輸送又は取扱い車両向けのタイヤのカーカス補強材用の補強要素として使用されるようになっている。
【００２４】
本発明は又、本発明のコードで補強された場合のこれらゴム製品又は半完成品、特に産業車両、例えばバン又は重車両用のタイヤに関する。
【００２５】
本発明は又、本発明のコードを製造する方法に関し、この方法は、少なくとも次のステップ、即ち、
‐中央層の２本のワイヤをツイスティングして「第１の組み立て箇所」と呼ばれている第１の箇所のところに第１の層又は中央層（Ｃ１）を形成する第１の組み立てステップを有し、
‐Ｍ本のワイヤを中央層（Ｃ１）の周りにツイスティングして「第２の組み立て箇所」と呼ばれる第２の箇所に、３＋Ｍ構造の「コアストランド」と呼ばれる中間コード（Ｃ１＋Ｃ２）を形成する第２の組み立てステップを有し、
‐第１の組み立て箇所の下流側において、中央層（Ｃ１）及び／又はコアストランド（Ｃ１＋Ｃ２）を未硬化状態の充填ゴムで外装する外装ステップ、外装は、第２の組み立て箇所の上流側か下流側かのいずれか又は上流側と下流側の両方で実施され、
‐次に、Ｎ本のワイヤを外装されたコアストランドの周りにツイスティング又はケーブリングすることによる第３の組み立てステップを有し、
‐次に最終の撚りバランス取りステップを有する。
【００２６】
本発明の内容及びその利点は、以下の説明及び実施形態並びにこれら実施形態に関する図１〜図６に照らして容易に理解されよう。
【図面の簡単な説明】
【００２７】
【図１】現場でゴム引きされたコンパクト型のタイヤの本発明の３＋９＋１５構造のコードの断面図である。
【図２】現場でゴム引きされていないが同様に、コンパクト型の３＋９＋１５構造の従来型コードの断面図である。
【図３】現場でゴム引きされた円筒形層を有する本発明の３＋９＋１５構造のコードの断面図である。
【図４】本発明に従ってコードを製造するために使用できる現場ゴム引き・ツイスティング設備の一例を示す図である。
【図５】この一般化された図では、本発明に従っていても良く又はそうでなくても良い半径方向カーカス補強材を備えた従来物運搬車両タイヤケーシングの半径方向断面図である。
【発明を実施するための形態】
【００２８】
Ｉ．測定及び試験
Ｉ‐１．引張特性（ダイナモメトリック）測定
【００２９】
金属ワイヤ及び金属コードに関し、破断荷重Ｆｍ（単位Ｎ（ニュートン）の最大荷重）、Ｒｍにより示された引張強度（単位ＭＰａ）及びＡｔにより示された破断点伸び率（単位％の全伸び率）の測定は、１９８４年の規格ＩＳＯ６８９２に従って張力下で行われる。
【００３０】
ゴムコンパウンド（配合物）に関し、弾性率（モジュラス）の測定は、別段の指定がなければ、１９９８年の標準ＡＳＴＭ・Ｄ・４１２（試験片“Ｃ”）に従って引張下で実施され、即ち、Ｅ１０と呼ばれていてＭＰａで表された１０％伸び率における「真」の割線モジュラス（試験片の実断面に関する割線モジュラス）を１９９９年の規格ＡＳＴＭ・Ｄ・１３４９による通常の温度及び湿度条件下で第２の伸びで（即ち、１回の適合サイクル後に）測定する。
【００３１】
Ｉ‐２通気度試験
この試験により、試験対象のコードの長手方向通気度を所与の時間にわたり一定の圧力下で試験片を通過した空気の量を測定することによって決定することができる。当業者には周知であるこのような試験の原理は、コードが空気に対して不透過性であるようにするためにコードの処理の有効性を実証することにある。この試験は、例えば、規格ＡＳＴＭ・Ｄ・２６９２‐９８に記載されている。
【００３２】
この試験は、ここでは、タイヤ又はタイヤを補強しているゴムプライから抽出したコード（従って、既に外側が硬化ゴムですでに被覆されたコード）か製造されたばかりのコードかのいずれかに対して行われる。
【００３３】
後者の場合、製造されたばかりのコードは、まず最初に外部から被覆ゴムと呼ばれているゴムで被覆されなければならない。これを行うため、互いに平行であるように配列された一連の１０本のコード（２０ｍｍのコード間距離）を硬化ゴムコンパウンドの２つのスキム（８０×２００ｍｍの２つの長方形）相互間に配置し、各スキムの厚さは、３．５ｍｍであり、次に、組立体全体をモールド内にクランプし、コードの各々は、クランプモジュールを用いてモールド内に配置されたときにこれが真っ直ぐのままであるようにするために十分な張力（例えば、２ｄａＮ）下に維持され、加硫（硬化）プロセスは、１４０℃の温度で且つ１５バールの圧力（８０×２００ｍｍの長方形ピストンによって加えられる）下で４０分にわたって行われる。その後、組立体を脱型し、特徴付けのために適当な寸法（７×７×２０ｍｍ又は７×７×３０ｍｍ）の平行六面体の形態をした上述のように被覆されているコードの１０個の試験片の状態に切断する。
【００３４】
従来型タイヤゴムコンパウンドを被覆ゴムとして用い、このようなゴムコンパウンドは、天然（解凝固）ゴム及びＮ３３０カーボンブラック（６０ｐｈｒ）を主成分とし、更に以下の通常の添加剤、即ち、硫黄（７ｐｈｒ）、スルフェンアミド促進剤（１ｐｈｒ）、ＺｎＯ（８ｐｈｒ）、ステアリン酸（０．７ｐｈｒ）、酸化防止剤（１．５ｐｈｒ）及びコバルトナフテネート（１．５ｐｈｒ）を更に含み（なお、ｐｈｒは、ゴムの１００部当たりの重量部を意味している）、被覆ゴムの弾性率Ｅ１０は、約１０ＭＰａである。
【００３５】
例えば、試験を以下の仕方で、ここでは包囲ゴムコンパウンド（又は被覆ゴム）で被覆されたコードの所定（例えば３ｃｍ又は２ｃｍ）の長さ分について実施し、１バールの圧力下で空気をコードの入口に注入し、流量計を用いてこれから出る空気の量を測定する（例えば、０〜５００ｃｍ3／分まで較正する）。測定中、コード試験片をコードの長手方向軸線に沿って一端から他端までコードを通過した空気の量だけが測定されるよう圧縮気密シール（例えば、高密度フォーム又はゴムシール）中に不動化し、シールの密封能力を前もって、中実ゴム試験片を用いて、即ち、コードなしのゴム試験片を用いてチェックする。
【００３６】
コードの長手方向不透過性が高ければ高いほど、測定された平均空気流量（１０個の試験片の平均値）がそれだけ一層低い。測定値は±０．２ｃｍ3／分という精度を持っているので、０．２ｃｍ3／分以下の測定値は、ゼロと見なされ、これら測定値は、コード軸線に沿って（即ち、コード長手方向に沿って）気密（完全に気密）であるといえるコードに対応している。
【００３７】
Ｉ‐３．充填ゴム含有量
充填ゴムの量は、初期コード（従って、現場ゴム引きコード）の重量と適当な電解処理によって充填ゴムを除去したコード（従って、そのワイヤのコード）の重量の差を測定することによって測定される。
【００３８】
サイズを減少するためにそれ自体巻かれたコード試験片（長さ１ｍ）は、電解槽のカソード（発電機の負端子に接続されている）を構成し、アノード（正端子に接続されている）は、白金ワイヤから成っている。電解質は、１リットル当たり１モルの炭酸ナトリウムを含む水溶液（脱イオン水）から成っている。
【００３９】
電解質中に完全に浸漬された試験片には、１５分間電圧が印加され、流れた電流は３００ｍＡである。次に、コードを浴から取り出し、十分に水ですすぎ洗いする。この処理により、ゴムをコードから容易に取り去ることができる（そうでない場合でも、電解は数分間続く）。例えば、ワイヤをコードから１本ずつほどきながら吸収布を用いてゴムを単に拭うことによりゴムを注意深く除去する。再び、ワイヤを水ですすぎ洗いし、次に脱イオン水（５０％）とエタノール（５０％）の混合液の入っているビーカ内に浸漬させる。ビーカを１０分間超音波浴内に浸漬する。このようにして全ての微量ゴムを取り除いたワイヤをビーカから取り出し、窒素又は空気の流れ中で乾燥させ、最後に秤量する。
【００４０】
このことから、計算により、１０回の測定（即ち、全部でコード１０ｍ分について）の平均された初期コードの１ｇ（グラム）当たりの充填ゴムのｍｇ（ミリグラム）で表わされたコード中の充填ゴム含有量が導き出される。
【００４１】
ＩＩ．発明の詳細な説明
本明細書において、別段の指定がなければ、百分率（％）は全て、重量パーセントである。
【００４２】
さらに、「ａとｂとの間」（又は「ａ〜ｂ」）という表現によって示される値域は、ａよりも大きい値からｂよりも小さい値までの範囲を表わし（即ち、端点ａ，ｂは排除される）、これに対し、「ａからｂまで」という表現によって示される間の値は、ａからｂまでの値の範囲を意味している（即ち、厳密な意味での端点ａ，ｂを含む）。
【００４３】
ＩＩ‐１．本発明のコード
したがって、本発明のコードは、次の３つの同心層を有する。
‐ピッチｐ1で螺旋状に組み立てられた直径ｄ1の２本のワイヤから成る第１の層又は中央層（Ｃ１）、
‐ピッチｐ2で螺旋状に中央層（Ｃ１）に巻き付けられた直径ｄ2のＭ本のワイヤが第２の層（Ｃ２）、及び
‐ピッチｐ3で螺旋状に第２の層に巻き付けられた直径ｄ3のＮ本のワイヤが第３の層（Ｃ３）。
【００４４】
公知のように、第１及び第２の組み立て層（Ｃ１＋Ｃ２）は、外側層（Ｃ３）を支持したコードの中心と通称されたものを構成する。
【００４５】
本発明のコードは、以下の特徴（ｄ1、ｄ2、ｄ3、ｐ1、ｐ2及びｐ3は、ｍｍで表されている）を有することを特徴とし、即ち、
‐０．０８≦ｄ1≦０．５０
‐０．０８≦ｄ2≦０．５０
‐０．０８≦ｄ3≦０．５０
‐３＜ｐ1＜５０
‐６＜ｐ2＜５０
‐９＜ｐ3＜５０
‐ＰKに等しい外側ストランドの任意の３ｃｍ長さ分にわたり、「充填ゴム」と呼ばれるゴムコンパウンドは、一方において第１の層（Ｃ１）の２本のワイヤ並びに他方において第２の層（Ｃ２）のＭ本のワイヤ及び第３の層（Ｃ３）のＮ本のワイヤより画定された毛管の各々の中に存在し、
‐コード中の充填ゴムの量は、コード１ｇ当たり１０〜５０ｍｇである。
【００４６】
本発明のこのコードは、現場ゴム引きコードと呼ばれる場合があり、即ち、このコードは、その実際の製造中（及び従って製造されたばかりの状態では）充填ゴムで内部からゴム引きされている。換言すると、第１の層（Ｃ１）の２本のワイヤと第２の層（Ｃ２）のＭ本のワイヤとの間に位置し且つこれら両方によって画定されると共に第２の層（Ｃ２）のＭ本のワイヤと第３の層（Ｃ３）のＮ本のワイヤとの間に位置し且つこれら両方によって画定された毛管又は隙間（これら２つの区別なく使用できる用語は、充填ゴムが存在していない状態では空である空所又は空間を意味している）の各々が少なくとも部分的に連続的に又はコードの軸線に沿って充填ゴムで充填されている。
【００４７】
好ましい実施形態によれば、上述の各毛管又は隙間は、コードの任意の３ｃｍ長さ分又はより好ましくは任意の２ｃｍ長さ分にわたり、少なくとも１つのゴム線を有し、換言すると、好ましくは、コードの３ｃｍごと又は好ましくは２ｃｍごとに少なくとも１つのゴム線が設けられ、このゴム線は、通気度試験（項目Ｉ‐２に準拠している）において、本発明のこのコードが２ｃｍ3／分未満、より好ましくは０．２ｃｍ3／分未満又はせいぜい０．２ｃｍ3／分に等しい平均空気流量を有するようにコードの各毛管又は隙間を塞いでいる。
【００４８】
本発明のコードの他の本質的な特徴は、その充填ゴム量がコード１ｇ当たり１０〜５０ｍｍのゴムであるということにある。指定した最小値未満においては、充填ゴムは、コードの任意の３ｃｍにわたり、好ましくは２ｃｍにわたり、好ましくは少なくとも１つのゴム栓を形成するようストランドの隙間又は毛管の各々の中に少なくとも部分的に正確に存在するようにすることが可能ではなく、これに対し、指定した最大値を超える場合、コードは、充填ゴムがストランドの周囲の表面のところでにじみ出ることによる上述の種々の問題を生じる場合がある。これらの理由の全てにより、充填ゴム含有量は、ストランド１ｇ当たり１５〜４５ｍｇ、例えば１５〜４０ｍｇであることが好ましい。
【００４９】
このような充填ゴムの量は（この量が上述の限度内で制御される）、コードの幾何学的形状に適合した特定のツイスティング‐ゴム引きプロセスの使用によってのみ可能になり、これについては後で詳細に説明する。
【００５０】
この特定のプロセスの利用により、同時に、充填ゴムの量が制限されたストランドを得ることができるが、内側仕切り（ストランドの軸線に沿って連続しているにせよ不連続であるにせよいずれにせよ）又はゴム栓が本発明のコードの毛管内に十分な数で存在するようになり、本発明のコードは、コードに沿う腐食性流体、例えば水又は空気からの酸素に対して不透過性であり又はその伝搬を止めるようになり、本明細書の背景技術の項に記載された吸い上げ効果が阻止される。
【００５１】
本発明の特に好ましい一実施形態によれば、特定の特徴が検証され、即ち、コードの任意の３ｃｍ、好ましくは２ｃｍ長さ分にわたり、コードは、長手方向に沿って気密であり又は事実上気密である。換言すると、各毛管は、この所与の長さにわたり充填ゴムの少なくとも１つの栓（又は内部仕切り）を有し、従って、このコード（外部がポリマー、例えばゴムでいったん被覆されると）、長手方向に沿って気密であり又は事実上気密である。
【００５２】
項目Ｉ‐２で説明した通気度試験では、長手方向において「気密」であると呼ばれるコードは、平均空気流量が０．２ｃｍ3／分未満であり又はせいぜいこれに等しいことを特徴とし、これに対し、「事実上気密」であると呼ばれるコードは、平均空気流量が２ｃｍ3／分未満、より好ましくは１ｃｍ3／分未満であるという特徴を有する。
【００５３】
コードの強度と実現可能性と剛性とコードの圧縮の際の曲げ耐久性との間の最適化された妥協点を見出すため、層Ｃ１，Ｃ２，Ｃ３中のワイヤの直径が（これらワイヤが或る１つの層と次の層とで同一の直径を有しているにせよそうでないにせよいずれにせよ）次の関係式を満たすことが好ましい（ｄ1，ｄ2，ｄ3は、ｍｍで表されている）。
‐０．１０≦ｄ1≦０．４０
‐０．１０≦ｄ2≦０．４０
‐０．１０≦ｄ3≦０．４０
【００５４】
さらにより好ましくは、次の関係式が満たされる。
‐０．１０≦ｄ1≦０．３０
‐０．１０≦ｄ2≦０．３０
‐０．１０≦ｄ3≦０．３０
【００５５】
層Ｃ１，Ｃ２，Ｃ３中のワイヤは、或る１つの層と次の層とで同一の直径又は異なる直径を有しても良く、好ましくは、或る１つの層と次の層とで同一直径のワイヤが用いられる（即ち、ｄ1＝ｄ2＝ｄ3）。というのは、これにより、製造が特に単純化されると共にコードのコストが減少するからである。
【００５６】
ピッチｐ2，ｐ3は、より好ましくは、特にｄ2＝ｄ3の場合、８ｍｍ〜２５ｍｍまでの範囲、更により好ましくは１０ｍｍ〜２０ｍｍまでの範囲で選択される。
【００５７】
別の好ましい実施形態によれば、ｐ2とｐ3は等しく、ピッチｐ1は、ピッチｐ2と同一又はこれとは異なっていても良い。他の考えられる実施形態によれば、ｐ1＝ｐ2≠ｐ3又は変形例としてｐ1≠ｐ2≠ｐ3である。
【００５８】
別の好ましい実施形態によれば、コードの強度と可撓性との間の良好な妥協点を見出すためには、次の特徴が満たされる。
‐３＜ｐ1＜３０
‐６＜ｐ2＜３０
‐９＜ｐ3＜３０
【００５９】
知られているように、ピッチ“ｐ”は、コードの軸線に平行に測定した長さを表し、コードの端部のところでは、このピッチのワイヤは、コードの上述の軸線回りに丸１回転している。
【００６０】
特定の一実施形態によれば、３つのピッチｐ1，ｐ2，ｐ3は、同一ではない。これは、特に、例えば図１に概略的に示されているコンパクト型のようなコンパクト型の層を有するコードの場合であり、この場合、３つの層Ｃ１，Ｃ２，Ｃ３は、好ましくは、同一のツイスティング方向（Ｓ／Ｓ／Ｓ又はＺ／Ｚ／Ｚ）に巻回されているという追加の特徴を有する。コンパクト型層状コードでは、知られているように、コンパクトさが、このようなコードの断面が例えば図１（本発明の３＋９＋１５構造の円筒形層を有するコード）又は図２（３＋９＋１５構造の円筒形層を有するコントロールコード、即ち、現場ゴム引きされていないコード）に示されているように多角形ではなく円筒形である輪郭を有するようなものである。
【００６１】
第３の層又は外側層Ｃ３は、飽和層であるという好ましい特徴を有し、即ち、定義上、この層中には、直径ｄ3の少なくとも１本の（Ｎmax＋１）番目のワイヤを追加するに足るほどの空間が存在せず、Ｎmaxは、第２の層Ｃ２周りに層をなして巻回することができるワイヤの最大本数を表している。この構造は、充填ゴムがその周囲のところでにじみ出る恐れを一段と制限し、コード直径が所与の場合、高い強度をもたらすという顕著な利点を有する。
【００６２】
しかしながら、本発明は、外側層（Ｃ３）が非飽和層である場合にも利用できる。
【００６３】
ワイヤの本数Ｎは、本発明の特定の実施形態に応じて非常に広く様々であって良く、好ましくは外側層を飽和状態に保つためにＮ本のワイヤの最大本数Ｎmaxを、これらの直径ｄ3を第２の層のワイヤの直径ｄ2と比較して減少させた場合、増大させることができることは言うまでもない。
【００６４】
好ましい実施形態によれば、第２の層（Ｃ２）は、６〜１２本のワイヤを含み、第３の層（Ｃ３）は、１２〜１８本のワイヤを含み、上述のコードのうち、特に選択されたコードは、層Ｃ２と層Ｃ３とで同一の直径を有するワイヤから成るコードである（即ち、ｄ2＝ｄ3）。
【００６５】
特に好ましい実施形態によれば、第２の層（Ｃ２）は、８又は９本のワイヤを含み（即ち、Ｍは、８又は９に等しい）、第３の層（Ｃ３）は、１４又は１５本のワイヤを含み（即ち、Ｎは、１４又は１５に等しい）。本発明のコードは、特に有利な構造３＋８＋１４及び３＋９＋１５を有する。
【００６６】
本発明のコードは、任意の層状コードと同様、２つの形式のものであって良く、即ち、コンパクト型のものであっても良く円筒形層型のものであっても良い。
【００６７】
好ましくは、３つの層Ｃ１，Ｃ２，Ｃ３は、同一のツイスティング方向、即ち、Ｓ方向（“Ｓ／Ｓ／Ｓ”構造）又はＺ方向（“Ｚ／Ｚ／Ｚ”構造）に巻回されている。これら層を同一方向に巻回することにより、有利には、これら２つの層相互間の摩擦及びこれら層を構成するワイヤの摩耗が最小限に抑えられる。より好ましくは、３つの層は、例えば図１に示されているコードと同様、コンパクト型のコードを得るために同一のツイスティング方向で且つ同一のピッチ（ｐ1＝ｐ2＝ｐ3）で巻回される。
【００６８】
本発明のコードの構成により、有利には、包装ワイヤを省くことができる。というのは、ゴムは、その構造中に良好に入り込み、自動包装効果を与えるからである。
【００６９】
「金属コード」という用語は、本願における定義上、主として（即ち、これらワイヤの本数の５０％を超える）又は全体が（ワイヤの１００％が）金属材料で作られたワイヤで形成されているコードを意味するものと理解されたい。
【００７０】
中央層（Ｃ１）の１本又は複数本のワイヤ、第２の層（Ｃ２）の複数本のワイヤ及び第３の層（Ｃ３）の複数本のワイヤは、互いに別個独立に又は１つの層から別の層まで、好ましくは、スチールで作られ、より好ましくは炭素鋼で作られる。しかしながら、当然のことながら、他のスチール、例えばステンレス鋼又は他の合金を用いることが可能である。
【００７１】
炭素鋼を用いる場合、その炭素含有量（スチールの重量を基準とした％）は、好ましくは、０．４％〜１．２％、特に０．５％〜１．１％であり、このような含有量は、タイヤに必要な機械的性質とワイヤの実現性との良好な妥協点を表している。注目されるべきこととして、０．５％〜０．６％の炭素含有量がこのようなスチールを最終的にコスト安にすることができる。というのは、このようなスチールは、延伸が容易だからである。また、本発明の別の有利な実施形態は、意図した用途に応じて、コスト安及び高いワイヤ延伸性に鑑みて、低炭素含有量、例えば０．２％〜０．５％の炭素含有量を有するスチールの使用にある。
【００７２】
用いられる金属又はスチールは、特にこれが炭素鋼であるにせよステンレス鋼であるにせよ、いずれにせよ、それ自体、金属層で被覆されるのがよく、この金属層は、例えば、金属コード及び（又は）その構成要素の処理特性又はコード及び（又は）タイヤそれ自体の使用特性、例えば、付着性、耐腐食性又は耐老化性を向上させる。好ましい実施形態によれば、用いられるスチールは、真鍮（Ｚｎ−Ｃｕ合金）又は亜鉛の層で覆われる。思い起こされることとして、ワイヤの製造方法中、真鍮又は亜鉛被膜は、ワイヤの絞り成形並びにゴムへのワイヤの付着性を容易にする。しかしながら、ワイヤは、例えばこれらワイヤの耐腐食性及び（又は）ゴムへのワイヤの付着性を向上させる機能を持つ真鍮又は亜鉛以外の薄い金属層、例えば、Ｃｏ、Ｎｉ、Ａｌ又は元素Ｃｕ、Ｚｎ、Ａｌ、Ｎｉ、Ｃｏ、Ｓｎのうち２つ以上の合金の薄い層で覆われても良い。
【００７３】
本発明のコードは、好ましくは、炭素鋼で作られ、好ましくは２，５００ＭＰａ以上、より好ましくは３，０００ＭＰａ以上の引張強さ（Ｒｍ）を有する。本発明のコードの各構成要素としてのストランドの破断点全伸び率（Ａｔで表される）、即ち、その構造伸び率、弾性伸び率及び塑性伸び率の合計は、好ましくは、２．０％以上であり、より好ましくは少なくとも２．５％に等しい。
【００７４】
充填ゴムのエラストマー（又は区別なく言えば「ゴム」、これら２つの用語は、同義語であると見なされる）は、好ましくは、ジエンエラストマー、即ち、定義上、少なくとも一部（即ち、ホモポリマー又はコポリマー）がジエンモノマー（即ち、２つの共役又は違った仕方の炭素‐炭素二重結合を備えたモノマー）に由来するエラストマーである。ジエンエラストマーは、より好ましくは、ポリブタジエン（ＢＲ）、天然ゴム（ＮＲ）、合成ポリイソプレン（ＩＲ）、種々のブタジエンコポリマー、種々のイソプレンコポリマー、及びこれらエラストマーの混合物から成る群から選択される。このようなコポリマーは、より好ましくは、ブタジエン‐スチレンコポリマー（ＳＢＲ）（乳化重合（ＥＳＢＲ）によって調製されるにせよ溶液重合（ＳＳＢＲ）によって調製されるにせよ、いずれにせよ）、ブタジエン‐イソプレンコポリマー（ＢＩＲ）、スチレン‐イソプレンコポリマー（ＳＩＲ）及びスチレン‐ブタジエン‐イソプレンコポリマー（ＳＢＩＲ）から成る群から選択される。
【００７５】
好ましい一実施形態は、「イソプレン」エラストマー、即ち、イソプレンのホモポリマー又はコポリマー、換言すると、天然ゴム（ＮＲ）、合成ポリイソプレン（ＩＲ）、種々のイソプレンコポリマー及びこれらエラストマーの混合物から成る群から選択されたジエンエラストマーを用いることから成る。イソプレンエラストマーは、好ましくは、天然ゴム又はシス−１，４系の合成ポリイソプレンである。これら合成ポリイソプレンのうち、好ましくは、シス−１，４結合の含有量（モル％）が９０％以上、より好ましくは９８％以上のポリイソプレンが用いられる。他の好ましい実施形態によれば、イソプレンエラストマーを別のジエンエラストマー、例えばＳＢＲ系及び／又はＢＲ系のエラストマーと組み合わせても良い。
【００７６】
充填ゴムは、好ましくは架橋可能であり、即ち、充填ゴムは、一般に、配合物の硬化中（即ち、溶融ではなく、ハードニング中）、配合物を架橋することができるのに適した架橋系から成る。このような場合、このゴムコンパウンドは、どのような温度に加熱してもこれを溶融させることができないので、「溶融不能」と呼ばれる場合がある。好ましくは、ジエンゴムコンパウンドの場合、このゴムシースの架橋系は、加硫系であり、即ち、硫黄（又は硫黄ドナー）及び少なくとも１種類の加硫促進剤を主成分としている。種々の公知の加硫活性剤をこの基本加硫系に添加するのがよい。硫黄は、０．５〜１０ｐｈｒ、より好ましくは１〜８ｐｈｒの好ましい量で用いられ、加硫促進剤、例えば、スルフェンアミド（sulphenamide）は、好ましくは０．５〜１０ｐｈｒ、より好ましくは０．５〜５．０ｐｈｒの量で用いられる。
【００７７】
充填ゴムは、上述の架橋系とは別に、タイヤの製造向きのゴム母材中に通常用いられる添加剤、例えば、補強充填剤、例えばカーボンブラック又は無機充填剤、例えばシリカ、結合剤、老化防止剤、酸化防止剤、可塑化剤、又はエキステンダ油（後者は、性質上芳香性であるにせよ非芳香性であるにせよ、いずれにせよ）（特に、ほんの僅かに芳香性であり或いは全く芳香性ではない油、例えば、粘度の高い又は好ましくは低いナフテン系の油又はパラフィン系の油、ＭＥＳ又はＴＤＡＥ油））、３０℃よりも高いＴｇの可塑化樹脂、非硬化状態の組成物の処理（処理性）を容易にする作用剤、粘着性樹脂、加硫戻り防止剤、メチレン受容体及び供与体、例えばＨＭＴ（ヘキサメチレンテトラミン）又はＨ３Ｍ（ヘキサメトキシメチルメラミン）、補強樹脂（例えばレソルチノール又はビスマレイミド）、金属塩、特にコバルト又はニッケル塩タイプの公知の密着性促進（定着）系のうち全て又は幾つかを更に含むのが良い。
【００７８】
補強充填材、例えば、カーボンブラック又は補強無機充填材、例えばシリカの量は、好ましくは、５０ｐｈｒ以上、例えば、５０〜１２０ｐｈｒである。この量は、より好ましくは、７０ｐｈｒ以上、例えば７０〜１２０ｐｈｒである。カーボンブラックに関し、例えば、特にタイヤに従来用いられていたタイプＨＡＦ、ＩＳＡＦ及びＳＡＦのあらゆるカーボンブラック（タイヤ用ブラックと呼ばれている）が適している。これらのうちで、ＡＳＴＭ３００、６００又は７００等級のカーボンブラック（例えば、Ｎ３２６、Ｎ３３０、Ｎ３４７、Ｎ３７５、Ｎ６８３、Ｎ７７２）が特に挙げられる。適当な無機補強充填材は、特に、シリカ（ＳｉＯ2）系の鉱物充填材であり、特に、ＢＥＴ表面積が４５０ｍ2／ｇ以下、好ましくは３０〜４００ｍ2／ｇの沈降又は熱分解法シリカである。
【００７９】
当業者であれば、本明細書の説明に照らして、充填ゴムの処方を調整することができ、その目的は、所望レベルの特性（特に、弾性モジュラス）を達成すると共に処方を特定の意図した用途に適合させることにある。
【００８０】
本発明の第１の実施形態によれば、充填ゴムの調合は、本発明のコードが補強しようとしているゴム母材の処方と同一であるように選択される。充填ゴムの材料と上述のゴム母材の材料との間には適合性に関する問題はない。
【００８１】
本発明の第２の実施形態によれば、充填ゴムの調合は、本発明のコードが補強するようになったゴム母材の調合とは異なるよう選択されるのが良い。充填ゴムの調合は、特に、比較的多量の定着剤、代表的には例えば５〜１５ｐｈｒの金属塩、例えばコバルト塩、ニッケル塩又はネオジミウム塩を用いることにより、そして、有利には、周りのゴム母材中の上述の定着剤の量を減少させる（或いは、それどころかこれを完全に無くす）ことにより調整されるのが良い。当然のことながら、充填ゴムの粘度及びコードが製造されているときにコードに入り込むその能力を最適化するために充填ゴムの調合を調節することも可能である。
【００８２】
好ましくは、充填ゴムは、架橋状態では、Ｅ１０（１０％伸び率における）割線引張モジュラスが、２〜２５ＭＰａ、より好ましくは３〜２０ＭＰａ、特に３〜１５ＭＰａである。
【００８３】
本発明は、当然のことながら、未硬化状態（充填ゴムが架橋されていない）及び硬化状態（充填ゴムが加硫されている）の両方における上述のストランドコードに関する。しかしながら、未硬化状態の充填ゴムを備えた本発明のストランドコードを使用し、次に、充填ゴム最終架橋又は加硫中、充填ゴムと周囲のゴムマトリックス（例えば、圧延ゴム）との結合を促進するようストランドコードの設計対象の半完成品又は完成品、例えばタイヤに組み込まれることが好ましい。
【００８４】
図１は、本発明の好ましい３＋９＋１５コードの一例をコード（これは、真っ直ぐであると共に休止状態であると仮定される）の軸線に垂直な断面で概略的に示している。
【００８５】
このコード（Ｃ‐１で示されている）は、コンパクト型のものであり、即ち、その第１、第２及び第３の層（それぞれ、Ｃ１，Ｃ２，Ｃ３）は、同一方向（Ｓ／Ｓ／Ｓ又はＺ／Ｚ／Ｚ）に巻回されると共に加うるに同一のピッチ（ｄ1＝ｄ2＝ｄ3）を有している。この種の構造は、第２及び第３の層（Ｃ２，Ｃ３）のワイヤ（それぞれ、１１，１２）が中央層（Ｃ１）の３本のワイヤ（１０）の周りに、各々がいわゆる円筒形層型のコードの場合のように円筒形ではなく、実質的に多角形（より具体的に言えば、六角形）である輪郭（Ｅ）（点線で示されている）を有する２つの実質的に同心の層を形成するという作用効果を有する。
【００８６】
この図１から理解できるように、充填ゴム（１３）は、ワイヤを非常に僅かではあるが分けた状態で第１の層（Ｃ１）の３本のワイヤ（１０）により画定された中央チャネル又は毛管を少なくとも部分的に充填すると共に並びに一方において第１の層（Ｃ１）の３本のワイヤ（１０）及び第２の層（Ｃ２）のＭ本のワイヤ（１１）により、他方、第２の層（Ｃ２）のＭ本のワイヤ（１１）及び第３の層（Ｃ３）のＮ本のワイヤ（１２）により画定された毛管又は隙間（１５）（一例を挙げると、これらのうちの幾つか、最も中央に位置した毛管又は隙間は、三角形で示されている）の各々を少なくとも部分的に充填し、ワイヤは、３本ずつ取られている。全部で、３６個の毛管（１５）又は隙間が３＋９＋１５コードのこの例に存在することが理解でき、当然のことながら、中央毛管（１４）をこれに追加する必要がある。
【００８７】
好ましい実施形態によれば、本発明のコードでは、充填ゴムは、好ましくは、これが覆っている第２の層（Ｃ２）の周りに連続して延びる。
【００８８】
比較すると、図２は、これ又コンパクト型の従来型３＋９＋１５コード（Ｃ‐２）、即ち、コンパクト型の場合と同様、現場でゴム引きされていないコードを記載している。充填ゴムが存在しないということは、ワイヤ（Ｃ１，Ｃ２，Ｃ３）の事実上全てが互いに接触しておらず、それにより特にコンパクトであるが、他方、ゴムが外部から入り込む（侵入する）のが非常に困難である（不可能とは言わないが）ことを意味している。この種のコードの特徴は、その種々のワイヤが３本の状態で２つの隣り合う層相互間にチャネル又は毛管（２５）を形成し、これらチャネル又は毛管は、閉鎖されると共に空のままであり、従って「吸い上げ」効果により腐食性媒体、例えば水の伝搬に都合が良い。
【００８９】
図３は、この場合円筒形層を備えた形式の本発明の好ましい３＋９＋１５コードの別の例（Ｃ‐３で示されている）をこれ又コア（これは、真っ直ぐであると共に休止状態であると見なされる）の軸線に垂直な断面で概略的に示しており、このことは、第２及び第３の層（Ｃ２，Ｃ３）のワイヤ（それぞれ３１，３２）が中央層（Ｃ１）の３本のワイヤ（３０）の周りに、２つの実質的に同心層を形成していることを意味しており、これら同心層は各々、上述した図１に示されている六角形ではなく、実質的に円筒形である輪郭（Ｅ）（点線で示されている）を有する。
【００９０】
この図３から理解できるように、充填ゴム（３３）は、ワイヤを非常に僅かではあるが分けた状態で第１の層（Ｃ１）の３本のワイヤ（３０）により画定された中央チャネル（３４）を少なくとも部分的に充填すると共に一方において第１の層の３本のワイヤ（３０）及第２の層（Ｃ２）のＭ本のワイヤ（３１）により、他方、第２の層（Ｃ２）のＭ本のワイヤ（３１）及び第３の層（Ｃ３）のＮ本のワイヤ（３２）により画定された毛管又は隙間（３５）（一例を挙げると、これらのうちの幾つか、最も中央に位置した毛管又は隙間は、三角形で示されている）の各々を少なくとも部分的に充填し、これらワイヤは、少なくとも３本の隣り合うワイヤ（この特定の場合、図３に示されている毛管又は隙間の例によれば３本、４本、５本又は６本）から成る群の状態であると考えられる。
【００９１】
本発明のコードは、例えば、このコードの周りに外側層（Ｃ３）のピッチよりも短いピッチで且つこの外側層の巻回方向とは逆の又は同じ巻回方向で螺旋状に巻回された単一の金属又は非金属細線から成る外部包装体（ラッパ）を備えても良い。しかしながら、既に自動包装されている本発明のコードは、その特別な構造に鑑みて、外側包装細線の仕様を必要とせず、これは、有利には、包装体とコードの最も外側の層のワイヤとの間の摩耗の問題を解決する。
【００９２】
しかしながら、包装細線が用いられる場合、外側層のワイヤが炭素鋼で作られている一般的な場合、有利には、例えば国際公開第９８／４１６８２号パンフレットによって教示されているようにステンレス鋼包装体（ラッパ）と接触状態にあるこれら炭素鋼ワイヤのフレッチング摩耗を減少させるためにステンレス鋼で作られた包装細線を選択するのが良く、オプションとして、ステンレス鋼ワイヤに代えて、均等例として、欧州特許出願公開第９７６５４１（Ａ）号明細書に記載されているように外層がステンレス鋼で作られ、コアが炭素鋼で作られている複合ワイヤを用いることが可能である。また、国際公開第０３／０４８４４７号パンフレットに記載されているようにポリエステル又はサーモトロピック芳香族ポリエステルアミドで作られた包装体を用いることが可能である。
【００９３】
当業者であれば理解されるように、上述の本発明のコードで用いられるストランドは、オプションとして、ジエン以外のエラストマー、特に熱可塑性エラストマー（ＴＰＥ）、例えばポリウレタン（ＴＰＵ）エラストマーを主成分とする充填ゴムで現場ゴム引きされる場合があり、このようなエラストマーは、知られているように、架橋され又は加硫されることが必要ではなく、常用温度では、加硫後のジエンエラストマーの特性とほぼ同じ特性を有する。
【００９４】
しかしながら、特に好ましくは、本発明は、このようなエラストマーに特に適した特定の製造プロセスを特に用いて上述のジエンエラストマーを主成分とする充填ゴムについて実施され、この製造プロセスについて以下に詳細に説明する。
【００９５】
ＩＩ‐２．本発明のコードの製造
好ましくはジエンエラストマーを用いて現場ゴム引きされた本発明の上述のコードは、好ましくはインラインで且つ連続的に実施される以下のステップを含む方法を用いて製造されるのが良い。
‐中央層の２本のワイヤをツイスティングして「第１の組み立て箇所」と呼ばれている第１の箇所のところに第１の層又は中央層（Ｃ１）を形成する第１の組み立てステップを有し、
‐Ｍ本のワイヤを中央層（Ｃ１）の周りにツイスティングして「第２の組み立て箇所」と呼ばれる第２の箇所に、２＋Ｍ構造の「コアストランド」と呼ばれる中間コード（Ｃ１＋Ｃ２）を形成する第２の組み立てステップを有し、
‐第１の組み立て箇所の下流側において、中央層（Ｃ１）及び／又はコアストランド（Ｃ１＋Ｃ２）を未硬化状態の充填ゴムで外装する外装ステップ、外装は、第２の組み立て箇所の上流側か下流側かのいずれか又は上流側と下流側の両方で実施され、
‐次に、Ｎ本のワイヤを外装されたコアストランドの周りにツイスティング又はケーブリングすることによる第３の組み立てステップを有し、
‐次に最終の撚りバランス取りステップを有する。
【００９６】
好ましくは、充填ゴムによる外装ステップは、第１の組み立て箇所の下流側で且つ第２の組み立て箇所の上流側で中央層（Ｃ１）にのみ行われ、充填ゴムは、本発明のコードを得るのに十分な量で単一ショットで送り出される。実施形態の考えられる一変形形態では、第２の組み立て箇所の下流側で、コアストランド（Ｃ１＋Ｃ２）を外装する追加のステップを実施する。しかしながら、外装ステップを１回だけ用いることが好ましい。
【００９７】
ここで思い起こされるように、金属ワイヤを組み立てるための２つの考えられる技術、即ち、
‐ケーブリング（cabling）（このような場合、ワイヤは、組み立て箇所の前後における同期回転に鑑みてこれら自身の軸線回りの撚りを示さない）、
‐又は、ツイスティング（twisting）（このような場合、ワイヤは、一括的な撚りとこれら自身の軸線回りの個々の撚りの両方を示し、それによりワイヤの各々にはアンツイスティング（撚りをほどく）トルクが生じる）が存在する。
【００９８】
上述の方法の本質的な一特徴は、第２の層（Ｃ２）をコア（Ｃ１）の周りに組み立てると共に第３の層（Ｃ３）を第２の層（Ｃ２）の周りに組み立てるツイスティングステップの使用にある。
【００９９】
第３の層（Ｃ３）は、ツイスティング又はケーブリングにより第２の層（Ｃ２）周りに組み立てられるのが良い。例えば最初の２回の組み立て作業（層Ｃ１，Ｃ２）についてはツイスティング作業を用いることが好ましい。
【０１００】
第３の層（Ｃ３）をケーブリングにより組み立てる場合、コードを好ましくは、２つの非連続ステップ（最初の２つの層のツイスティング、次に第３の層のケーブリング）で製造し、この場合、２回の外装ステップ（即ち、中央層（Ｃ１）の第１の外装、コアストランド（Ｃ１＋Ｃ２）に対する後の第２の外装）を用いることが好ましい。
【０１０１】
一例を挙げると、手順は次の通りである。
【０１０２】
中央層の２本のワイヤを一緒にツイスティングして（Ｓ又はＺ方向）それ自体知られている仕方で第１の層（Ｃ１）を形成し、２本のワイヤを共通ツイスティング箇所（又は第１の組み立て箇所）に収斂させるようになった組み立てガイドに結合されても良く又は結合されていなくても良い供給手段、例えばスプール、分離格子によってワイヤを送り出す。このようにして形成された第１の層（Ｃ１）を適当な温度で押し出しスクリューにより供給された未硬化充填ゴムで外装する。充填ゴムを単一押し出しヘッドによって単一且つ小容量固定箇所のところで送り出すのが良い。
【０１０３】
押し出しヘッドは、１つ又は２つ以上のダイ、例えば、上流側案内ダイ及び下流側サイジングダイを有するのが良い。コードの直径を連続的に測定すると共に制御する手段を追加するのが良く、これらは、押し出し機に連結される。好ましくは、充填ゴムの押し出し温度は、５０℃〜１２０℃、より好ましくは５０℃〜１００℃である。
【０１０４】
押し出しヘッドは、例えば中央層（Ｃ１）に対して外装ステップが１回だけ実施される好ましい場合、回転筒体の形状を備えた外装ゾーンを構成し、その直径は、好ましくは、０．１５ｍｍ〜１．２ｍｍ、より好ましくは０．２〜１．０ｍｍであり、その長さは、好ましくは、４〜１０ｍｍである。
【０１０５】
押し出しヘッドにより送り出される充填ゴムの量は、最終の、即ち、製造完了後の現場ゴム引きされたコード１グラム当たり１０〜５０ｍｇの好ましい範囲、特に５〜３０ｍｇの範囲内で調節される。
【０１０６】
指定した最小値を下回る場合、充填ゴムがコードの毛管又は隙間の各々の中に確かに存在するようにすることは可能ではなく、これに対し、指定した最大値を上回る場合、コードは、本発明の特定の作用条件及び製造されるコードの特定の構造に応じて、充填ゴムがコードの周囲のところでにじみ出し（オーバースピル）を生じることに起因した上述の種々の問題を生じる場合がある。これらの理由の全てにより、充填ゴム含有量は、好ましくはコード１ｇ当たり１５〜４５ｍｇ、より好ましくはコード１ｇ当たり１５〜４０ｍｇである。
【０１０７】
組み立て箇所の下流側では、コアストランドに加わる引張応力は、好ましくはその破断強さの１０〜２５％である。
【０１０８】
中央層（Ｃ１）について実施される単一外装ステップの好ましい場合、コードの中央層をこれが押し出しヘッドを出るときにその周囲の全ての箇所のところが好ましくは、２０μｍを超え、より好ましくは３０μｍを超え、特に３０〜８０μｍの最小厚さの充填ゴムで被覆する。
【０１０９】
先の外装ステップの終わりにおいて、第２の層（Ｃ２）のＭ本のワイヤを上記のように外装された状態のコア（Ｃ１）の周りに一緒にツイスティングして（Ｓ方向又はＺ方向に）コアストランド（Ｃ１＋Ｃ２）を形成し、従前通り、中央層の３本のワイヤに関し、第２の層（Ｃ２）のＭ本のワイヤを、Ｍ本のワイヤが共通ツイスティング箇所（又は第２の組み立て箇所）上で中央層周りに収斂させるようになった供給手段、例えばスプール、分離格子によって送り出す。
【０１１０】
このツイスティング中、Ｍ本のワイヤは、充填ゴムに当たり、中央層（Ｃ１）を覆っているゴムのシース（外装材）で覆われるようになる。したがって、この充填ゴムは、十分な量で、当然のことながら中央層（Ｃ１）と第２の層（Ｃ２）との間に生じた毛管を充填する。
【０１１１】
第３のステップの際、第３の層又は外側層（Ｃ３）のＮ本のワイヤを、この場合も又、すでに形成されているコアストランド（Ｃ１＋Ｃ２）の周りにツイスティングする（Ｓ又はＺ方向に）ことによって最終的組み立てを行う。
【０１１２】
プロセス中のこの段階においては、本発明のコードは、完成されておらず、第２の層（Ｃ２）のＭ本のワイヤ及び第３の層（Ｃ３）のＮ本のワイヤによって画定された上記毛管は、まだ充填ゴムで一杯にはなっておらず、或いは、どの場合であっても、空気の最適不透過性のコードを得るのに十分な充填状態にはない。
【０１１３】
重要な次のステップでは、未硬化状態の充填ゴムを備えたコードを撚りバランス取りされた（即ち、実際に残留ねじりがない状態）と言えるコードが得られるようにするために、撚りバランス取り手段に通し、「撚りバランス取り」という用語は、この場合、公知のように、それぞれの層内のツイスティング状態にあるコードの各ワイヤに及ぼされる残留ツイスティングトルク（又は解撚又はアンツイスティングスプリングバック）の打ち消しを意味しているものと理解されたい。撚りバランス取りツールは、ツイスティング技術における当業者には周知であり、これら撚りバランス取りツールは、例えば、ストレートナ及び／又は「ツイスタ」及び／又は「ツイスタ‐ストレートナ」から成る場合があり、これらは、ツイスタの場合にはプーリかストレートナの場合には小径ローラかのいずれかを有し、コードは、単一の平面又は好ましくは少なくとも２つの互いに異なる平面内でプーリ又はローラを通って走行する。
【０１１４】
経験上、上述の種々のバランス取り手段の通過中、バランス取りツールは、第２及び第３の層（Ｃ２，Ｃ３）のＭ本及びＮ本のワイヤに加わる撚り及び半径方向圧力を生じさせ、このような撚り及び半径方向圧力は、依然として高温であり且つ比較的流動的な未硬化（即ち、未架橋、未加工）状態の充填ゴムを中央層（Ｃ１）及び第２の層（Ｃ２）のＭ本のワイヤで形成された毛管から第２の層（Ｃ２）のＭ本のワイヤ及び第３の層（Ｃ３）のＮ本のワイヤで形成された毛管中に部分的に移送することによってこのような充填ゴムを再分配するのに十分であり、最終的に、本発明のコードにこれを特徴付ける優れた通気度特性を与える。また、矯正又はくせ取りツールを用いることによって提供される矯正機能は、ストレートナのローラと第３の層（Ｃ３）のワイヤの接触により、充填ゴムに追加の圧力が及ぼされ、充填ゴムが更にコードの第２の層（Ｃ２）と第３の層（Ｃ３）との間に存在する毛管に十分に侵入するようになるという利点を有する。
【０１１５】
換言すると、上述のプロセスは、充填ゴムをコードの内部に半径方向に分布すると同時に供給される充填ゴムの量を完全に制御するようコードの最終製造段階においてワイヤの撚り及びワイヤに及ぼされる半径方向圧力を用いる。当業者であれば、特に、ワイヤに及ぼされる半径方向圧力の強度を変化させる目的で撚りバランス取り手段のプーリ及び／又はローラの配置及び直径の調節の仕方について知っているであろう。
【０１１６】
予期せぬこととして、第１の層又は中央層（Ｃ１）の形成のために３本のワイヤの第１の組み立て箇所の下流側でゴムを被着させると同時に単一押し出しヘッドの使用により送り出される充填ゴムの量を制御すると共に最適化することにより、充填ゴムを本発明のコードのまさに心臓部中にそしてその毛管の全ての中に侵入させることが可能であることが判明した。
【０１１７】
この最終撚りバランス取りステップ後においては、本発明の方法によるコードの製造は、コードが未硬化充填ゴムで現場でゴム引きされた状態で、完了している。
【０１１８】
好ましくは、この完成後のコードでは、コードの隣り合うワイヤ（これらワイヤがどれであるにせよ、特に、中央層（Ｃ１）の２本ワイヤ相互間）相互間の充填ゴムの厚さは、１μｍを超え、好ましくは１〜１０μｍである。このコードを貯蔵のために受け入れスプールに巻き付けるのが良く、その後、例えば、例えばタイヤカーカス補強材として使用でき又は変形例としてマルチストランドロープ中へ組み込むことができる金属／ゴム複合ファブリックを調製するために、圧延設備によりこのコードを処理する。
【０１１９】
上述の方法は、製造されるコードの形式（コンパクトコード又は円筒形層付きコード）とは無関係に初期撚り、その後のゴム引き及び最終の撚りから成る作業全体をインラインで且つ単一のステップで実施することができ且つこの全てを高速で行うことが可能であるという利点を有する。上述の方法は、５０ｍ／分を超え、好ましくは、７０ｍ／分を超え、特に１００ｍ／分を超える速度（ツイスティング‐ゴム引きラインに沿うコードの移動速度）で実施できる。
【０１２０】
当然のことながら、この方法は、コンパクト型コード（思い起こされるように、定義上、層Ｃ１，Ｃ２，Ｃ３を同一ピッチで同一方向に巻いたコード）と円筒形層状コード（思い起こされるように、定義上、層Ｃ１，Ｃ２，Ｃ３を互いに異なるピッチ（これらのツイスティング方向が同一であってもそうでなくても）で若しくは互いに逆方向（これらのピッチが同一であっても異なっていても）に巻いたコード）の両方の製造に利用できる。
【０１２１】
本発明の方法により、周囲に充填ゴムが存在せず（又は事実上存在しない）コードを製造することが可能である。このような表現は、コードの周囲上には裸眼で見える充填ゴムが存在していないということを意味しており、即ち、当業者であっても、製造後、裸眼では且つ３メートル以上の距離を置いたところでは本発明のコードのスプールと現場でゴム引きされなかった従来型コードのスプールの差を識別することができない。
【０１２２】
好ましくはこの方法を実施するために使用できるゴム引き・組み立て装置は、コードが形成されているときにコードの移動方向において上流側から下流側に以下、即ち、
‐中央層の２本のワイヤをツイスティングして「第１の組み立て箇所」と呼ばれている第１の箇所のところに第１の層又は中央層（Ｃ１）を形成する供給手段及び第１の組み立て手段、
‐Ｍ本のワイヤを中央層（Ｃ１）の周りにツイスティングして「第２の組み立て箇所」と呼ばれる第２の箇所に、２＋Ｍ構造の「コアストランド」と呼ばれる中間コード（Ｃ１＋Ｃ２）を形成する供給手段及び第２の組み立て手段、
‐第２の組み立て箇所の上流側か下流側かのいずれか又は上流側と下流側の両方で実施される中央層（Ｃ１）及び／又はコアストランド（Ｃ１＋Ｃ２）を未硬化状態の充填ゴムで外装する外装手段、
‐次に、Ｎ本のワイヤを外装されたコアストランドの周りにツイスティング又はケーブリングする供給手段及び第３の組み立て手段、及び
‐第３の組み立て手段の端部のところに設けられた撚りバランス取り手段を有する装置である。
【０１２３】
添付の図４は、例えば上述の図１に示されているコンパクト型（ｄ1＝ｄ2＝ｄ3且つ層Ｃ２及びＣ３の同一ツイスティング方向）の３＋Ｍ＋Ｎ構造の３層コードの製造に用いることができるツイスティング組み立て装置（４０）の一例を示している。
【０１２４】
この装置（４０）では、供給手段（１１０）は、まず最初に、３本のワイヤ（１０）を分離格子（１１１）（軸対称分離方式である）中に送り出し、この分離格子は、組み立てガイド（１１２）に結合されていても良く結合されていなくても良く、この分離格子を超えて、３本のワイヤ（１０）は、組み立て箇所（１１３）に収斂して第１の層又は中央層（Ｃ１）を形成する。
【０１２５】
次に、このようにして形成された中央層（Ｃ１）は、例えば押し出しヘッドから成る外装ゾーン（１１４）を通過する。外装箇所（１１４）と収斂箇所（１１３）との間の距離は、例えば１〜５メートルである。供給手段（１１５）は、このようにして外装された中央層（Ｃ１）の周りに、Ｍ本のワイヤ（１１）を例えば組み立てガイドに結合された分離格子中に送り出し、第２の層のＭ（例えば、９）本のワイヤは、この分離格子を超えて、第２の組み立て箇所（１１６）に収斂して３＋Ｍ（例えば３＋９）構造のコアストランド（Ｃ１＋Ｃ２）を形成する。
【０１２６】
供給手段（１１７）によって送り出された外側層（Ｃ３）のＮ本のワイヤ（１２）（例えば１５本のワイヤが設けられている）は、次に、このようにして形成されたコアストランド（Ｃ１＋Ｃ２）の周りへのツイスティングによって組み立てられ、矢印の方向Ｆに進む。最終のコード（Ｃ１＋Ｃ２＋Ｃ３）は、撚りバランス取り手段（１１８）を通過した後、最終的に回転レシーバ（１１９）上に集められ、撚りバランス取り手段（１１８）は、例えばストレートナ及び／又は「ツイスタ‐ストレートナ」から成る。
【０１２７】
ここで思い起こされるように、当業者には周知であるように、例えば図３に示されているような円筒形層状型（ｐ2とｐ3が互いに異なると共に層Ｃ２及びＣ３のツイスティング方向が互いに異なる）のコードを製造するためには、用いられる装置は、例えば上述（図４）のようにたった１つではなく、少なくとも２つの互いに結合された回転（供給手段又はレシーバ）部材を備えなければならない。
【０１２８】
ＩＩ‐３．タイヤカーカス補強材中におけるコードの使用
本明細書の背景技術の項で説明したように、本発明のコードは、特に、産業車両用タイヤのカーカス補強材向きである。
【０１２９】
一例として、図４は、金属カーカス補強材を備えたタイヤの半径方向断面を概略的に示しており、このような金属クラウン補強材は、この全体的略図では、本発明に従ったものであっても良く又はそうでなくても良い。
【０１３０】
このタイヤ１は、クラウン補強材又はベルト６によって補強されたクラウン２、２つのサイドウォール３及び２つのビード４を有し、これらビード４の各々は、ビードワイヤ５によって補強されている。クラウン２は、トレッド（この略図では示されていない）で覆われている。カーカス補強材７が各ビード４中の２本のビードワイヤ５に巻き付けられ、この補強材７の上曲がり部８は、例えばタイヤ１の外側に向かって層をなしており、タイヤ１は、この場合、そのリム９に取り付けられた状態で示されている。それ自体知られているように、カーカス補強材７は、「ラジアル（半径方向）」コードにより補強された少なくとも１枚のプライによって形成され、即ち、これらコードは、事実上互いに平行であり、中間円周方向平面（この平面は、２つのビード４相互間の途中に配置され、クラウン補強材６の中央を通過したタイヤの回転軸線に垂直である）と８０°〜９０°の角度をなすよう一方のビードから他方のビードまで延びている。
【０１３１】
本発明のタイヤは、そのカーカス補強材７が少なくとも、少なくとも１枚のカーカスプライを補強する要素により、本発明の金属コードを構成するということを特徴としている。当然のことながら、このタイヤ１は、知られているように、タイヤの半径方向内側フェースを構成すると共にカーカスプライをタイヤ内部の空間から来る空気の拡散から保護するようになったゴム又はエラストマーの内側層（通常、「内側ライナ」と呼ばれている）を更に有する。
【０１３２】
ＩＩＩ．本発明の実施形態
以下の試験は、本発明の３層コードが先行技術の現場ゴム引き３層コードと比較することにより、少量の充填ゴムを含み、それによりこれらコードを一層コンパクトにするという顕著な利点を有し、このゴムは、コード内のその毛管の各々の中に一様に分布され、コードに最適な長手方向不透過性が与えられていることを示している。
【０１３３】
以下の試験において、細い真鍮被覆炭素鋼ワイヤで作られた３＋９＋１５構造の層状コードを製造した。
【０１３４】
炭素鋼ワイヤを公知の仕方で、例えば、機械ワイヤ（直径５〜６ｍｍ）を先ず最初に圧延及び／又は引き抜きによりほぼ１ｍｍの中間直径まで加工硬化させることによって調製した。用いたスチールは、炭素含有量が０．７０％の公知の炭素鋼（米国規格AISI 1069
）であった。中間直径のワイヤは、脱脂及び／又は酸洗い処理を受け、その後、これらを変換する。真鍮の被膜をこれら中間ワイヤに被着させた後、「最終」加工硬化と呼ばれる作業を、例えば水性乳濁液又は分散液の形態をした絞り成形用潤滑剤を含む湿式媒体中で冷間絞り成形することにより各ワイヤに対して行った（即ち、最終パテンティング熱処理後）。ワイヤを包囲している真鍮の被膜は、非常に小さい厚さのものであり、１ミクロンよりも著しく小さく、例えば、約０．１５〜０．３０μｍであり、これは、スチールワイヤの直径と比べて無視できるほどのものであった。このようにして引き抜いたスチールワイヤは、以下の直径及び機械的性質を有していた。
【０１３５】
〔表１〕
表  １                    
スチール    φ（ｍｍ）    Ｆｍ（Ｎ）    Ｒｍ（ＭＰａ）
ＮＴ        ０．１８      ６８          ２８２０      
【０１３６】
次に、これらワイヤを３＋９＋１５構造の層状コードの形態に組み立て、これらの構成は、図１に示されており、その機械的性質は、表２に記載されている。
【０１３７】
〔表２〕
表２                                    
コード    ｐ1      ｐ2        ｐ3      Ｆm          Ｒm            Ａt 
（ｍｍ）    （ｍｍ）  （ｍｍ）  （ｄａＮ）  （ＭＰａ）    （％）    
Ｃ‐１    １５      １５        １５      １７５      ２６８０      ２．４  
【０１３８】
したがって、図１に概略的に示されているような上記方法に従って調製された本発明の実施例としての３＋９＋１５コード（Ｃ‐１）は、全て直径が０．１８ｍｍの全部で２７本のワイヤを同一ピッチ（ｐ1＝ｐ2＝ｐ3＝１０．０ｍｍ）且つ同一の撚り方向（Ｓ）で３つの同心層の状態に巻回してコンパクト型のコードを得ることによって構成されている。段落ＩＩ‐Ｉ‐Ｃにおいて上述した方法を利用して測定した充填ゴムの含有量は、コード１ｇ当たり約２０ｍｇであった。この充填ゴムは、コードの毛管の各々の中に存在し、即ち、充填ゴムは、これら毛管の各々を完全に又は少なくとも部分的に充填し、コードの任意の３ｃｍ（好ましくは２ｃｍ）長さ分に関し、各毛管内にゴムの少なくとも１つのゴム栓が存在するようにした。
【０１３９】
このコードを製造するため、上述すると共に図４に概略的に示された装置を用いた。充填ゴムは、産業車両用のタイヤのカーカス補強材用の従来型ゴムコンパウンドであり、このようなゴムコンパウンドは、コードＣ‐１が補強するようになったゴムカーカスプライと同じ調合を有し、このコンパウンドは、天然（解凝固）ゴム及びＮ３３０カーボンブラック（５５ｐｈｒ）を主成分としており、このコンパウンドは、次の通常の添加物、即ち、硫黄（７ｐｈｒ）、スルフェンアミド促進剤（１ｐｈｒ）、ＺｎＯ（９ｐｈｒ）、ステアリン酸（０．７ｐｈｒ）、酸化防止剤（１．５ｐｈｒ）及びコバルトナフテネート（１ｐｈｒ）を更に含んでおり、コンパウンドの弾性率Ｅ１０は、約６ＭＰａであった。このコンパウンドを０．４５０ｍｍサイジングダイにより約８５℃の温度で押し出した。
【０１４０】
このようにして調製されたコードＣ‐１に対して１分でコードを通る空気の体積（単位：ｃｍ3）を測定することにより段落ＩＩ‐Ｉ‐Ｂにおいて説明した通気度試験を実施した（試験された各コードについて１０回の測定値の平均値を取った）。試験した各コードＣ‐１に関し且つ測定値の１００％に関し（即ち、１０個のうちで１０個の試験片）、流量の測定値は、ゼロ又は０．２ｃｍ3／分未満であり、換言すると、本発明に従って調製されたコードのこれらの例は、これらの軸線に沿って気密であると見なされ、従って、これらは、ゴムによる最適侵入レベルを有している。
【０１４１】
さらに、現場ゴム引きされると共に上述のコンパクトコードＣ‐１と同一構造のコントロールコードを上述の国際公開第２００５／０７１５５７号パンフレットに記載されている方法に従って数個の不連続ステップで調製し、即ち、押出ヘッドを用いて中間３＋９コアストランドを外装し、次に第２段階において、残りの１５本のワイヤをこのようにして外装されたコアの周りにケーブリングして外側層を形成した。次に、これらコントロールコードに段落Ｉ‐２の通気度試験を行った。
【０１４２】
まず最初に、これらコントロールコードの中で、ゼロ又は０．２ｃｍ3／分未満の１００％（即ち、１０個のうちで１０個の試験片）の流量測定値をもたらしたものはなく、換言すると、これらコントロールコードの中で、その軸線に沿って気密（完全に気密）であると見なされたものはなかった。
【０１４３】
また、これらコントロールコードの中で、最善の通気度結果（即ち、約２ｃｍ3／分の平均流量）を示したコントロールコードは全て、これらの周囲からの比較的多量の望ましくない充填ゴムのにじみ出し（オーバースピル）を示し、これらコードが工業条件下における満足のゆく圧延作業には不適当であったことが判明した。
【０１４４】
以上要するに、本発明の方法により、現場ゴム引きされた３＋Ｍ＋Ｎ構造のコードの製造が可能であり、これらコードは、ゴムによる最適入り込みレベルを有することにより、一方において、タイヤカーカス補強材に高い耐久性を示すと共に他方において特に製造中におけるゴムの過剰のにじみ出しと関連した問題を生じないで、工業条件下において効果的に使用できる。
【０１４５】
当然のことながら、本発明は、上述の実施形態には限定されない。
【０１４６】
例えば、ゴム又は任意他の材料によるコードの侵入度を一段と向上させるために、本発明のコード（層（Ｃ１，Ｃ２，Ｃ３）のうちのどれを考慮しても良い）の少なくとも１本（即ち、１本又は２本以上）のワイヤに代えて、予備成形又は変形ワイヤ又はより一般的に、直径ｄ1及び／又はｄ2及び／又はｄ3の他のワイヤの断面とは異なる断面のワイヤを用いても良く、この交換ワイヤのエンベロープ直径は、関連の層（Ｃ１及び／又はＣ２及び／又はＣ３）を構成する他のワイヤの直径（ｄ1及び／又はｄ2及び／又はｄ3）よりも小さくても、これに等しくても又はこれよりも大きくても良い。
【０１４７】
本発明の精神を変更しないで、本発明のコードを構成するワイヤのうちの何割かは、スチールワイヤ、金属ワイヤ等以外のワイヤで置き換えても良く、特に、高い機械的強度の無機又は有機材料、例えば液晶有機ポリマーで作られたモノフィラメントで作られたワイヤ又は細線であっても良い。
【０１４８】
本発明は又、構造が少なくとも、要素ストランドとして、本発明の層状コードを含む任意のマルチストランドスチールコード（又は「マルチストランドロープ」）に関する。
【０１４９】
例えば土木作業型の産業車両用のタイヤ、特にタイヤのカーカス又はクラウン補強材に用いることができる本発明のマルチストランドロープの一例として、例えば、それ自体知られている次の一般的な構成のストランドの２つの層（Ｊ＋Ｋ）を備えたマルチストランドロープを挙げることができ、即ち
‐全部で６本の要素ストランドで形成された（１＋５）×（３＋Ｍ＋Ｎ）（１本が中心に位置し、残りの５本のストランドが中心回りにケーブリングされている）、
‐全部で７本の要素ストランドで作られた（１＋６）×（３＋Ｍ＋Ｎ）（１本が中心に位置し、残りの６本が中心回りにケーブリングされている）、
‐全部で９本の要素ストランドで形成された（２＋７）×（３＋Ｍ＋Ｎ）（２本が中心に位置し、残りの７本のストランドが中心回りにケーブリングされている）、
‐全部で１０本の要素ストランドで作られた（２＋８）×（３＋Ｍ＋Ｎ）（２本が中心に位置し、残りの８本が中心回りにケーブリングされている）、
‐全部で１１本の要素ストランドで作られた（３＋８）×（３＋Ｍ＋Ｎ）（３本が中心に位置し、残りの８本が中心回りにケーブリングされている）、
‐全部で１２本の要素ストランドで形成された（３＋９）×（３＋Ｍ＋Ｎ）（３本が中心に位置し、残りの９本のストランドが中心回りにケーブリングされている）、
‐全部で１３本の要素ストランドで作られた（４＋９）×（３＋Ｍ＋Ｎ）（４本が中心に位置し、残りの９本が中心回りにケーブリングされている）
‐全部で１４本の要素ストランドで作られた（４＋１０）×（３＋Ｍ＋Ｎ）（４本が中心に位置し、残りの１０本が中心回りにケーブリングされている）であるが、この場合、各要素ストランド（又は、少なくともこれらのうちの一部）は、３＋Ｍ＋Ｎ、特に３＋８＋１４又は３＋９＋１５構造の本発明の３層コードで構成される。
【０１５０】
特に（１＋５）（３＋８＋１４）、（１＋６）（３＋８＋１４）、（２＋７）（３＋８＋１４）、（３＋８）（３＋８＋１４）、（３＋８）（３＋８＋１４）、（３＋９）（３＋８＋１４）、（４＋９）（３＋８＋１４）、（４＋１０）（３＋８＋１４）、（１＋５）（３＋９＋１５）、（１＋６）（３＋９＋１５）、（２＋７）（３＋９＋１５）、（２＋８）（３＋９＋１５）、（３＋８）（３＋９＋１５）、（３＋９）（３＋９＋１５）、（４＋９）（３＋９＋１５）又は（４＋１０）（３＋９＋１５）型のこのようなマルチストランドスチールロープは、これら自体、これらの製造時に現場でゴム引きされるのが良く、これは、この場合、中央ストランドをそれ自体又は、これらのうちの数本が存在している場合には中央のストランドをこれら自体、未加硫充填ゴム（この充填ゴムは、個々のストランドの現場ゴム引きに用いられた配合と同一又は異なる調合を有している）によって外装し、その後、外側層を形成している周囲ストランドをケーブリングによって定位置に配置する。
【図１】
2012531539.tif 000003
【図２】
2012531539.tif 000004
【図３】
2012531539.tif 000005
【図４】
2012531539.tif 000006
【図５】
2012531539.tif 000007
【国際調査報告】
2012531539.tif 000008
2012531539.tif 000009
2012531539.tif 000010
2012531539.tif 000011
2012531539.tif 000012
2012531539.tif 000013